Brevet FR3029535A1 — publié le 20160610

Arrière-plan de l'invention L'invention concerne des pièces revêtues d'un revêtement protecteur ainsi que des procédés de fabrication de telles pièces. Actuellement au sein des parties les plus chaudes des turbomachines seuls les superalliages à base de nickel sont utilisés à l'échelle industrielle. Bien que ces superalliages à base de nickel soient revêtus d'un système de barrière thermique, leur température d'utilisation peut être limitée à 1150°C en raison de la proximité de leur point de fusion. De récents travaux de recherche se sont focalisés sur la mise en oeuvre de nouveaux matériaux à base de métaux réfractaires capables d'être utilisés à des températures supérieures aux températures d'utilisation des superalliages à base de nickel. Ces familles de matériaux sont couramment appelées : matériaux composites à matrice métallique réfractaire. Parmi les solutions mises en évidence, les alliages à base de niobium apparaissent comme particulièrement prometteurs afin de remplacer ou d'être utilisés en complément des superalliages à base nickel existants. Ces différents alliages ont l'avantage de présenter des points de fusion supérieurs aux superalliages existants. Par ailleurs, les alliages à base de niobium peuvent aussi avantageusement présenter des densités relativement faibles (6,5-7 g/cm3 à comparer à 8-9 g/cm3 pour les superalliages à base de nickel). De tels alliages peuvent donc avantageusement permettre de réduire significativement la masse des pièces de turbomachines, par exemple des aubages de turbine haute pression, en raison de leur faible densité et de leurs propriétés mécaniques proches de celles des superalliages à base de nickel à des températures voisines de 1100°C. Les alliages à base de niobium peuvent généralement comporter de nombreux éléments d'addition tels que le silicium (Si), le titane (Ti), le chrome (Cr), l'aluminium (AI), le hafnium (Hf), le molybdène (Mo), ou l'étain (Sn), par exemple. Ces alliages présentent une microstructure constituée d'une matrice de niobium (Nbss) renforcée par des éléments d'additions dissous en solution solide. Cette phase assure 3029535 2 une ténacité acceptable des alliages à basse température. A cette matrice réfractaire sont associés des précipités intermétalliques, souvent des siliciures de métaux réfractaires dont la composition et la structure peuvent varier selon les éléments d'additions (M3Si, M5Si3). 5 Malgré les nombreux progrès réalisés concernant la composition des alliages visant à accroitre leur résistance à l'oxydation à haute température, celle-ci peut rester insuffisante pour envisager une application industrielle directe. 10 Il existe donc un besoin pour disposer de nouveaux matériaux présentant à la fois de bonnes propriétés mécaniques (ténacité à froid et fluage à haute température pour les pièces mobiles) ainsi qu'une bonne résistance à la corrosion ainsi qu'à l'oxydation à très haute température. Il existe encore un besoin pour disposer de nouveaux procédés 15 permettant d'obtenir de tels matériaux. Objet et résumé de l'invention La présente invention vise, selon un premier aspect, un procédé de fabrication d'une pièce revêtue d'un revêtement protecteur comportant 20 l'étape suivante : formation d'un revêtement protecteur sur tout ou partie de la surface d'une pièce, la pièce comportant un alliage réfractaire comportant une matrice de niobium dans laquelle des inclusions de siliciures métalliques sont présentes, le 25 revêtement protecteur étant formé par un procédé de cémentation en caisse à partir d'un cément comportant : i. un mélange A de (NbxTii_x)3M3CrSi6 et de M0,6CroASi où M désigne Fe, Co ou Ni et x est compris entre 0 et 1, ou 30 ii. un mélange B de M'Si, de NbSi2 et de Nb4M'4Si7 où M' désigne Fe, Co ou Ni. Dans la suite, l'expression « mélange A » désigne un mélange de (NbxTii_x)3M3CrSi6 et de M0,6Cro,4Si où M désigne Fe, Co ou Ni et x est compris entre 0 et 1. 3 02 9 5 3 5 3 Dans la suite, l'expression « mélange B » désigne un mélange de M'Si, de NbSi2 et de Nb4W4Si, où M' désigne Fe, Co ou Ni. La présente invention permet avantageusement de former sur des pièces à base de niobium des revêtements protecteurs capables de 5 développer des couches d'oxydes protectrices afin d'améliorer la tenue à l'oxydation de ces pièces sans pour autant affecter leurs propriétés mécaniques. Le procédé de cémentation en caisse permet avantageusement de traiter des pièces ayant des géométries complexes, de déposer sur celles-ci plusieurs éléments en une seule étape et d'obtenir 10 un revêtement protecteur d'épaisseur homogène. Le procédé selon l'invention repose sur le choix de mélanges particuliers d'alliages donneurs dans le cément utilisé (mélanges A et B ci-dessus mentionnés). Ces mélanges permettent avantageusement d'obtenir des revêtements protecteurs améliorant très significativement la 15 résistance à l'oxydation des pièces traitées. La pièce peut être constituée d'un alliage réfractaire comportant une matrice de niobium dans laquelle des précipités de siliciures métalliques sont présents. Le revêtement protecteur formé peut comporter une pluralité 20 de phases distinctes, ces phases peuvent se présenter sous forme de strates superposées les unes avec les autres. La formation de ces phases est gouvernée par l'interdiffusion à l'état solide des éléments déposés et des éléments constitutifs du substrat. Lorsque le cément comporte un mélange B de FeSi, de NbSi2 et 25 de Nbee4Si7, le revêtement protecteur formé comporte du Nb, du Fe et du Si. En particulier, dans ce cas, plusieurs phases du revêtement protecteur peuvent chacune comporter du Nb, du Fe et du Si. En variante, lorsque le cément comporte un mélange B de CoSi, de NbSi2 et de Nb4Co4Si7, le revêtement protecteur formé comporte du 30 Nb, du Co et du Si. En particulier, dans ce cas, plusieurs phases du revêtement protecteur peuvent chacune comporter du Nb, du Co et du Si. En variante encore, lorsque le cément comporte un mélange B de NiSi, de NbSi2 et de Nb4Ni4S17, le revêtement protecteur formé comporte du Nb, du Ni et du Si. En particulier, dans ce cas, plusieurs 35 phases du revêtement protecteur peuvent chacune comporter du Nb, du Ni et du Si. 3029535 4 Dans un exemple de réalisation, le cément peut comporter un mélange B et avant le début du procédé de cémentation en caisse : le rapport (masse de M'Si dans le cément)/(masse totale du mélange B dans le cément) peut, de préférence, être 5 compris entre 5 % et 30%, et le rapport (masse de NbSi2 dans le cément)/(masse totale du mélange B dans le cément) peut, de préférence, être compris entre 5 % et 30%, et le rapport (masse de Nb4M'4Si7 dans le cément)/(masse 10 totale du mélange B dans le cément) peut, de préférence, être compris entre 50% et 80%. Par « masse totale du mélange B dans le cément », il faut comprendre la somme suivante : (masse de M'Si dans le cément) + (masse de NbSi2 dans le cément) + (masse de Nb4M'4Si, dans le cément). 15 Dans un exemple de réalisation, lorsque le cément comporte un mélange B avec M' = Fe et avant le début du procédé de cémentation en caisse : - le rapport (masse de M'Si dans le cément) / (masse totale du mélange B dans le cément) peut être compris entre 5% et 20 30%, par exemple entre 10% et 20%, et - le rapport (masse de NbSi2 dans le cément) / (masse totale du mélange B dans le cément) peut être compris entre 5% et 30%, par exemple entre 10% et 20%, et - le rapport (masse de Nb4M'4Si, dans le cément) / (masse 25 totale du mélange B dans le cément) peut être compris entre 50% et 80%. De préférence, le cément peut comporter un mélange A. La mise en oeuvre d'un tel mélange permet avantageusement d'obtenir un revêtement protecteur présentant une très bonne résistance 30 contre l'oxydation et la corrosion à chaud. La mise en oeuvre d'un tel mélange permet de former un revêtement protecteur comportant du Nb, du Cr et du Si. En particulier, dans ce cas, plusieurs phases du revêtement protecteur peuvent chacune comporter du Nb, du Cr et du Si. 3029535 5 De préférence, le cément peut comporter un mélange A et M peut désigner Co ou Ni, de manière particulièrement préférée M désigne Ni. En particulier, le cément peut comporter un mélange A et x 5 peut être différent de 0, en particulier x peut être égal à 1. Dans ce dernier cas, le cément comporte un mélange A de Nb3M3CrSi6 et de Mo,6Cr0,4Si où M désigne Fe, Co ou Ni. De préférence, le cément peut comporter un mélange A et x = 0. Autrement dit, le cément peut comporter un mélange A de Ti3M3CrSi6 et 10 de M0,6Cr0,4Si où M désigne Fe, Co ou Ni. En plus des avantages mentionnés ci-dessus en termes de tenue à l'oxydation et à la corrosion à chaud, la mise en oeuvre d'un tel mélange permet avantageusement d'obtenir un revêtement protecteur présentant une très bonne compatibilité avec la pièce sous-jacente et, par 15 conséquent, une très bonne adhérence à cette dernière. Un tel mélange permet d'obtenir un revêtement protecteur comportant du Nb, du Ti et du Si. En particulier, dans ce cas, plusieurs phases du revêtement protecteur, voire la totalité de celles-ci, peuvent chacune comporter du Nb, du Ti et du Si. 20 La présence de Ti au sein du revêtement protecteur permet avantageusement d'obtenir une très bonne adaptation des coefficients de dilatation entre la pièce sous-jacente et le revêtement protecteur. Par ailleurs, la présence de Ti dans le mélange A peut modifier le sens de croissance du revêtement protecteur et permettre de limiter l'évaporation 25 à haute température du Ti éventuellement contenu dans la pièce (cette évaporation peut se produire par formation d'halogénures de titane volatiles lors de la formation du revêtement protecteur). Dans un exemple de réalisation, lorsque le cément comporte un mélange A de Ti3Fe3CrSi6 et de Fe0,6Cr0,4Si, le revêtement protecteur 30 formé comporte du Nb, du Ti, du Cr, du Si et du Fe. En particulier, dans ce cas, plusieurs phases du revêtement protecteur, voire la totalité de celles-ci, peuvent chacune comporter du Nb, du Ti, du Cr, du Si et du Fe. En variante, lorsque le cément comporte un mélange A de Ti3Co3CrSi6 et de Co0,6Cr0,4Si, le revêtement protecteur formé comporte du 35 Nb, du Ti, du Cr, du Si et du Co. En particulier, dans ce cas, plusieurs 302 9 5 3 5 phases du revêtement protecteur, voire la totalité de celles-ci, peuvent chacune comporter du Nb, du Ti, du Cr, du Si et du Co. En variante encore, lorsque le cément comporte un mélange A de Ti3Ni3CrSi6 et de Ni0,6Cr0,4Si, le revêtement protecteur formé comporte 5 du Nb, du Ti, du Cr, du Si et du Ni. En particulier, dans ce cas, plusieurs phases du revêtement protecteur, voire la totalité de celles-ci, peuvent chacune comporter du Nb, du Ti, du Cr, du Si et du Ni. De préférence, le cément peut comporter un mélange A et le rapport (masse de (NbXTii_x)3M3CrSi6 dans le cément avant le début du 10 procédé de cémentation en caisse) / (masse de N10,6Cro,4Si dans le cément avant le début du procédé de cémentation en caisse) peut être compris entre 0,9 et 1,1. La matrice de niobium peut, par exemple, comporter des inclusions de Nb5Si3 et/ou des inclusions de Nb3Si. 15 De préférence, la pièce peut être soumise à une température comprise entre 1100°C et 1300°C durant tout ou partie de l'étape de formation du revêtement protecteur. De préférence, la durée du procédé de cémentation en caisse peut être comprise entre 1 heure et 100 heures, par exemple entre 2 20 heures et 96 heures. Dans un exemple de réalisation, l'épaisseur du revêtement protecteur formé peut être supérieure ou égale à 15pm, par exemple être comprise entre 15 pm et 50 pm. Il peut être avantageux de limiter l'épaisseur du revêtement 25 protecteur à une valeur inférieure ou égale à 50 pm afin d'éviter l'obtention d'un revêtement fragile ainsi que les problématiques d'écaillage trop important lors des cycles thermiques. Il peut aussi être avantageux de réaliser un revêtement d'épaisseur supérieure ou égale à 15 pm afin d'obtenir une protection contre l'oxydation satisfaisante. 30 L'invention vise également une pièce comportant un alliage réfractaire comportant une matrice de niobium dans laquelle des inclusions de siliciures métalliques sont présentes, la surface de la pièce étant revêtue par un revêtement protecteur, le revêtement protecteur comportant une phase ayant la stoechiométrie (proportions atomiques) 35 suivante : 302 9 5 3 5 7 (NbxTi1_x)3MpCrTSi5XE où M désigne Fe, Co ou Ni, X désigne un ou plusieurs autres éléments éventuellement présents, x est compris entre 0 et 1, b est compris entre 5 et 8,5 et la somme 13+r est comprise entre 3 et 7, ou 5 Nb4M'IiSioX'E, où M' désigne Fe, Co ou Ni, X' désigne un ou plusieurs autres éléments éventuellement présents, ri est compris entre 3,2 et 4,8 et 6 est compris entre 6 et 8. Une telle pièce revêtue est susceptible d'être obtenue par mise en oeuvre d'un procédé tel que décrit plus haut. Lorsqu'un procédé tel que 10 décrit plus haut est mis en oeuvre pour obtenir la pièce revêtue selon l'invention, l'utilisation d'un mélange A conduit à un revêtement protecteur comportant une phase de (NbxT11-03Mr3CrrSi5XE et l'utilisation d'un mélange B conduit à un revêtement protecteur comportant une phase de N b4M'nSiOX'e. 15 Les pièces revêtues selon l'invention présentent une très bonne résistance contre l'oxydation et la corrosion à chaud. De préférence, le revêtement protecteur est tel que la phase ayant l'une des stoechiométries indiquées ci-dessus soit présente sur la surface externe du revêtement protecteur, ladite surface externe étant 20 située du côté opposé à la surface de la pièce revêtue. X et X' peuvent être l'un au moins de Al et/ou Hf. Dans un exemple de réalisation, E et E' peuvent être inférieurs ou égaux à 1, par exemple à 0,5, par exemple à 0,3. Lorsque le revêtement protecteur comporte une phase de 25 (NbxTi1-03110CrTSIÔX' le silicium peut être présent dans cette phase en une teneur atomique comprise entre 44% et 48%. Lorsque le revêtement protecteur comporte une phase de Nb4M'rpieX'E,, le silicium peut être présent dans cette phase en une teneur atomique comprise entre 45% et 49%. 30 On donne ci-dessous au tableau 1 à titre illustratif quelques exemples de stoechiométrie de phases du revêtement protecteur que l'on peut obtenir dans le cadre de l'invention. 35 3 0 2 9 5 3 5 8 M ou M' = Fe M ou M' = Co M ou M' = Ni Mélange A Nb21,3Fe24Cr8,9S145,8 Nb21,3C018,9Cr13,9Si45,9 Nb22,1Ni19,7Cr13,5S144,6 Mélange B N b25,7Fe27,1Si47 Nb26,7CO26,3Si46,7 Nb27,2 Ni26,6Si45,9 Tableau 1 De préférence, M peut désigner Co ou Ni. De manière particulièrement préférée, M désigne Ni. Dans un exemple de réalisation, le revêtement protecteur peut 5 avoir une épaisseur supérieure ou égale à 15pm, par exemple comprise entre 15 pm et 50 pm. Dans un exemple de réalisation, la pièce peut être une aube de turbomachine. En variante, la pièce est destinée à faire partie intégrante d'une chambre de combustion ou à constituer un distributeur ou un 10 anneau de turbine. La présente invention vise également une turbomachine comportant une pièce telle que définie plus haut. La présente invention vise également un aéronef comportant une turbomachine telle que définie plus haut. 15 Brève description des dessins D'autres caractéristiques et avantages de l'invention ressortiront de la description suivante, en référence aux dessins annexés, sur lesquels : 20 - la figure 1 représente, de manière schématique et partielle, une section d'une pièce selon l'invention, - la figure 2 représente, de manière schématique et partielle, un réacteur utilisable pour la mise en oeuvre d'un procédé selon l'invention, 25 - la figure 3 illustre, d'une manière simplifiée, le schéma réactionnel permettant la formation d'un revêtement protecteur dans le cadre d'un procédé selon l'invention, - les figures 4A à 4C sont des photographies de différents revêtements protecteurs obtenus sur la surface d'alliages Nbss-NbsSi3 par 30 mise en oeuvre d'un exemple de réalisation de procédé selon l'invention, 302 9 5 3 5 9 - les figures 5A à 5C sont des photographies d'autres revêtements protecteurs obtenus sur la surface d'alliages Nb-Si par mise en oeuvre d'une variante de procédé selon l'invention, et - La figure 6 représente les résultats d'essais d'oxydation 5 cyclique à 1100°C sur pièces Nb-Si revêtues par des revêtements protecteurs selon l'invention en comparaison avec une pièce Nb-Si non revêtue. Description détaillée de modes de réalisation 10 On a représenté, à la figure 1, une section d'une pièce 1 revêtue d'un revêtement protecteur 2. Le revêtement protecteur 2 est formé sur la surface S de la pièce 1 laquelle comporte une matrice de niobium dans laquelle des inclusions de siliciures métalliques sont présentes. 15 L'épaisseur e du revêtement protecteur 2 formé peut, par exemple, être comprise entre 15 pm et 50 pm. L'épaisseur e du revêtement protecteur 2 correspond à sa plus grande dimension mesurée perpendiculairement à la surface S de la pièce 1. On a représenté à la figure 2 un réacteur utilisable dans le 20 cadre d'un procédé selon l'invention. Comme illustré, ce réacteur se présente sous la forme d'une enceinte 10 dans laquelle la pièce 1 à traiter est présente. La pièce 1 est présente dans un cément 11 lequel comporte, d'une part, un mélange d'alliages donneurs 13 et, d'autre part, un agent activant 12. La pièce 1 est, comme illustré, au contact du cément 11. La 25 composition du mélange d'alliages donneurs 13 est choisie en fonction du revêtement protecteur à obtenir sur la pièce 1. Le mélange d'alliages donneurs 13 peut être un mélange A ou un mélange B, ces mélanges étant définis plus haut. L'agent activant 12 peut, par exemple, être choisi parmi : 30 SiF4, NH4CI, NH4F, les halogénures métalliques comme les fluorures ou chlorures métalliques, par exemple CrCl3, et leurs mélanges. Les alliages donneurs 13 et l'agent activant 12 sont chacun sous la forme d'une poudre. L'agent activant 12 peut être présent dans le cément, avant le 35 début du procédé de cémentation en caisse, en une teneur massique comprise entre 0,5 % et 2 % de la masse totale du mélange d'alliages 302 9 5 3 5 10 donneurs 13 dans le cément. La cémentation en caisse s'effectue dans l'enceinte 10. Le cément 11 comporte, en outre, un diluant inerte, comportant par exemple de la silice (SiO2) et/ou de l'alumine (A1203), par exemple 5 sous la forme d'un mélange de A1203 et de SiO2. Le diluant inerte permet avantageusement d'éviter l'agglomération des particules de cément à la surface de la zone à revêtir lors de la mise en température de l'ensemble. Le diluant inerte peut être présent sous forme de poudre dans le cément avant le début du procédé de cémentation en caisse. 10 La masse de diluant inerte dans le cément peut, avant le début du procédé de cémentation en caisse, être comprise entre 0,8 fois et 1,2 fois la masse totale du mélange d'alliages donneurs 13 dans le cément, et par exemple être sensiblement égale à la masse totale du mélange d'alliages donneurs 13 dans le cément. 15 Afin d'initier le procédé selon l'invention, l'enceinte 10 est portée à une température, par exemple, comprise entre 1100°C et 1300°C. L'enceinte 10 durant tout ou partie du procédé selon l'invention peut, par exemple, être remplie de gaz inerte ou être portée sous vide primaire ou vide secondaire. 20 Dans une première étape 20, un halogénure métallique est formé à partir d'un métal provenant des alliages donneurs et d'un halogénure provenant de l'agent activant. L'halogénure métallique ainsi formé diffuse ensuite dans la phase gazeuse jusqu'à la pièce 1 à traiter (étape 21) sur laquelle il s'adsorbe (étape 22). Il y a ensuite 25 décomposition de l'halogénure métallique c'est-à-dire séparation entre le métal et l'halogénure (étape 23). Le métal est déposé à la surface de la pièce 1 et peut ensuite diffuser au sein de celle-ci (étape 24) et l'halogénure rejoint la phase gazeuse. L'halogénure diffusant dans la phase gazeuse (étape 25) peut, au contact des alliages donneurs, former 30 à nouveau un halogénure métallique et réinitier le cycle de formation du revêtement protecteur venant d'être décrit. Exemples Sauf mention contraire, les compositions des phases du 35 revêtement protecteur données ci-dessous sont données en proportions atomiques. 3029535 11 Exemple 1 Chacune des figures 4A à 4C est une photographie d'une pièce revêtue d'un revêtement protecteur obtenu par mise en oeuvre d'un procédé selon l'invention. 5 Dans cet exemple, les revêtements protecteurs ont été formés par mise en oeuvre de mélanges B suivants (les proportions sont massiques) : - Figure 4A : 20%FeSi + 20%NbSi2 + 60%Nbee497 ; - Figure 4B : 10%CoSi + 10%NbSi2 + 80%Nb4Co4Si7 ; 10 - Figure 4C : 20% NiSi + 20%NbSi2 + 60%Nb4Ni4Si7. Pour ces trois types de revêtements, la pièce et le cément sont maintenus à une température de 1200°C durant le procédé de cémentation en caisse et la durée du procédé de cémentation en caisse est de 24 heures. Comme illustré sur cette figure, les revêtements 15 protecteurs formés comportent une pluralité de phases distinctes. Ces différentes phases se présentent sous la forme d'un empilement et sont superposées les unes avec les autres. A la figure 4B, la phase notée « 1 » correspond à du Nb27,7Co26,9Si45,9, la phase notée « 2 » correspond à du Nb60,8Coo,9Si38,2 et 20 la phase notée « 3 » correspond à du Nb62,7936,7. A la figure 4C, la phase notée « 1 » correspond à du Nb32,6Ni0,2Si67,3, la phase notée « 2 » correspond à du Nb29,3N125,3945,4, la phase notée « 3 » correspond à du Nb40,3M19,7S39,9 et la phase notée « 4 » correspond à du Nb62,7Si37,2. 25 Exemple 2 Chacune des figures 5A à 5C est une photographie d'une pièce revêtue d'un revêtement protecteur obtenu par mise en oeuvre d'un procédé selon l'invention. 30 Dans cet exemple, les revêtements protecteurs ont été formés par mise en oeuvre de mélanges A détaillés au tableau 2 ci-dessous à la colonne « Alliages donneurs »). Les teneurs figurant pour les alliages donneurs sont des teneurs massiques. La nature chimique des phases obtenues dans le revêtement protecteur sont précisées à la colonne 35 « Composition Sonde des phases analysées ». 3 02 9 5 3 5 12 Alliages Composition Sonde des phases Section métallographique donneurs analysées (%at.) (MEB - image en électrons rétrodiffusés : « mode BSE ») représentée en (1) 1) Nb0,6Ti16,1Hf0Cr15,9A10946Fe20s 50% M796- 2) Nbi8,4Tiii,6Fif6Cr3,2A10,2S143,4Fei6,5 Figure 5A TiFe + 3) Nb32,31-117,21-1f3,1CrtiA10,15144,4Fei,9 50% B20Fe 4) Nb26,5Ti17,8Hf9,1Cr0,7A10,1Si45,1Fe0,6 (2) 1) Nbi0,5Ti9,9Hf2,8Cri2,7A10S146,6C017,1 Figure 5B 50% M7Si6- 2) Nb13,3Ti9,3Fif1Cr12,6A10S146,2C017,2 TiCo + 3) Nb17,3T17,7F-If1,6Cr2,9A10S146,7CO23,5 50% 4) Nbi4,2Ti9,1145,1Cr3,4A10S146,2CO21,6 B20Co 5) Nb31,8Ti17Hf2,7Cr2,6Al0S141,9CO3,9 6) Nb23,5Tii9,9Hfio,iCro,5A10945,7Coo,3 (3) 1) Nb11aTi13,1Hf0,8Cr27,7AI0Si44,7Ni2,4 Figure 5C 50% M7Si6- 2) Nbi7,11-110,1Hfi,9Cri2,5A10S144N114,1 TiNi + 50% 3) Nbi4Tii0,7FittiCril,9AIOSi44,4Ni14,7 B20Ni 4) Nb26,11-i12,411f1,9Cr3,8AI0SI42,9Ni12,8 5) Nb32Ti17,21-1f2,5Cr2A10,2S141,3N14,8 6) Nb22,8Ti2oFif1o,4Cro,5A10,2S146N10,2 Tableau 2 Pour le tableau 2 ci-dessus : (1) M7Si6-TiFe =Ti3Fe3CrSi6 et B20Fe = Fe0,6Cro,4Si 5 (2) M7Si6-TiCo = Ti3Co3CrSi6 et B20Co = Co0,6Cr0,4Si (3) M7Si6-TiNi = Ti3Ni3CrSi6 et B20Ni = Ni0,6Cr0,4Si Pour ces trois types de revêtements, la durée du procédé de cémentation en caisse est de 24 heures et la pièce et le cément sont maintenus à 1200°C pendant le procédé de cémentation en caisse. La 10 pièce revêtue est un alliage MASC décrit dans le brevet US 5942055 ayant la composition suivante en pourcentages atomiques : Nb = 47% ; Ti = 25 %;Hf=8%;Cr= 2%;Al =2%;Si =16%. 302 9 5 3 5 13 Exemple 3 Essais d'oxydation cyclique à 1100°C sur pièces Nb-Nb5Sb revêtues La protection contre l'oxydation conférée par des revêtements protecteurs a été évaluée. Ces revêtements ont été obtenus dans les 5 mêmes conditions que celles de l'exemple 2. Les résultats sont répertoriés à la figure 6. La durée de vie des pièces protégées par ces revêtements est améliorée par rapport à la pièce nue (i.e. sans revêtement). Lorsque M=Co, la durée de vie des pièces protégées est multipliée au moins par un 10 facteur 15 par rapport à M=Fe et, lorsque M=Ni, la durée de vie des pièces protégées est multipliée par un facteur 30 par rapport à M=Fe. Comme reflété par la figure 6, les essais ont été doublés pour chacun des revêtements afin de prouver le caractère reproductible des résultats obtenus. 15 Les revêtements les plus performants résistent à environ 3000 cycles d'oxydation à 1100°C. En conditions cycliques, ces revêtements présentent une bonne résistance à l'oxydation jusqu'à 1200°C. On voit qu'un alliage non revêtu s'oxyde très rapidement de manière très significative (forte augmentation de la masse suite à 20 l'oxydation). Si la mise en contact avec le milieu oxydant est prolongée suffisamment, les oxydes formés vont ensuite s'écailler ce qui va conduire à une diminution de la masse comme pour les courbes représentées à la figure 6. Par ailleurs, la formation de ces revêtements protecteurs sur 25 des pièces à base de niobium peut avantageusement permettre de diviser par 200 les prises de masse enregistrées lors d'une exposition isotherme à 1100°C. Et en condition isotherme, ces revêtements peuvent avantageusement conférer une protection efficace jusqu'à 1300°C. 30 L'expression « comportant/contenant un(e) » doit se comprendre comme « comportant/contenant au moins un(e) ». L'expression « compris(e) entre ... et ... » ou « allant de ... à » doit se comprendre comme incluant les bornes. REVENDICATIONS1. Procédé de fabrication d'une pièce (1) revêtue d'un revêtement protecteur (2) comportant l'étape suivante : formation d'un revêtement protecteur (2) sur tout ou partie de la surface (S) d'une pièce (1), la pièce (1) comportant un alliage réfractaire comportant une matrice de niobium dans laquelle des inclusions de siliciures métalliques sont présentes, le revêtement protecteur (2) étant formé par un procédé de cémentation en caisse à partir d'un cément (11) comportant : i. un mélange A de (NbxTii_x)3M3CrSi6 et de M0,6Cr0,4Si où M désigne Fe, Co ou Ni et x est compris entre 0 et 1, ou ii. un mélange B de M'Si, de NbSi2 et de Nb4M'4Si7 où M' désigne Fe, Co ou Ni. 2. Procédé selon la revendication 1, caractérisé en ce que le cément (11) comporte un mélange A et en ce que M désigne Co ou Ni. 3. Procédé selon la revendication 2, caractérisé en ce que M désigne Ni. 4. Procédé selon l'une quelconque des revendications 1 à 3, caractérisé en ce que le cément (11) comporte un mélange A et en ce que x = 0. 5. Procédé selon l'une quelconque des revendications 1 à 3, caractérisé en ce que le cément (11) comporte un mélange A et en ce que x est différent de 0. 6. Procédé selon la revendication 5, caractérisé en ce que x=1. 7. Procédé selon l'une quelconque des revendications 1 à 6, caractérisé en ce que le cément (11) comporte un mélange A et en ce que le rapport (masse de (NbxT11-03M3CrSi6 dans le cément (11) 3029535 15 avant le début du procédé de cémentation en caisse) / (masse de Mo,6Cro,4Si dans le cément (11) avant le début du procédé de cémentation en caisse) est compris entre 0,9 et 1,1. 5 8. Procédé selon la revendication 1, caractérisé en ce que le cément (11) comporte un mélange B et en ce que avant le début du procédé de cémentation en caisse : - le rapport (masse de M'Si dans le cément (11))/(masse totale du mélange B dans le cément (11)) est compris entre 10 5 % et 30%, et - le rapport (masse de NbSi2 dans le cément (11))/(masse totale du mélange B dans le cément (11)) est compris entre 5% et 30%, et - le rapport (masse de Nb4M'4Si7 dans le cément (11))/(masse 15 totale du mélange B dans le cément (11)) est compris entre 50% et 80%. 9. Procédé selon l'une quelconque des revendications 1 à 8, caractérisé en ce que la pièce (1) est soumise à une température 20 comprise entre 1100°C et 1300°C durant tout ou partie de l'étape de formation du revêtement protecteur (2). 10. Procédé selon l'une quelconque des revendications 1 à 9, caractérisé en ce que l'épaisseur (e) du revêtement protecteur (2) 25 formé est comprise entre 15 pm et 50 pm. 11. Pièce (1) comportant un alliage réfractaire comportant une matrice de niobium dans laquelle des inclusions de siliciures métalliques sont présentes, la surface de la pièce (1) étant revêtue par un 30 revêtement protecteur (2), le revêtement protecteur (2) comportant une phase ayant la stoechiométrie : - (NbxTii_x)3MpCnSi6XE où M désigne Fe, Co ou Ni, X désigne un ou plusieurs autres éléments éventuellement présents, x est compris entre 0 et 1, b est compris entre 5 et 8,5 et la 35 somme p+r est comprise entre 3 et 7, ou 302 9 5 3 5 16 - Nb4MinSioX'E, où M' désigne Fe, Co ou Ni, X' désigne un ou plusieurs autres éléments éventuellement présents, ri est compris entre 3,2 et 4,8 et 6 est compris entre 6 et 8. 5 12.Turbomachine comportant une pièce (1) selon la revendication 11. 13.Aéronef comportant une turbomachine selon la revendication 12. 10 15 20 25 30 35